(57)【要約】【課題】ニキビ菌または黄色ブドウ球菌によって発生される肌疾患を治療するためのメチレンブルーを利用した複合体粒子及び前記複合体粒子を含む治療組成物を提供する。【解決手段】複合体粒子は光線力学治療用光増感剤で用いる親水性基であるメチレンブルーと疎水性基である二つの有機酸とが複合されたミセル型の複合体粒子であり、毛穴浸透が容易で１時間乃至３時間の待機時間が必要な既存光治療対比待機時間を３０分以内で著しく減らすことができる。また、メチレンブルー−有機酸複合体の光反応及び光退色によって既存光増感剤を利用した光治療において残存光増感剤の副作用の最小化のために治療後２４時間以上光の接触を避けなければならなかった光保護（光遮断または光遮蔽）時間を３時間以内で著しく減らすことができるし、ニキビ発生原因であるニキビ菌または黄色ブドウ球菌などに対する標的治療も可能である。【選択図】図１
2018140980.tif 000002
【特許請求の範囲】
【請求項１】
メチレンブルーと二種類の有機酸とでなされた複合体にであって、前記複合体が前記メチレンブルー粒子が中心に位置して、脂肪族系の有機酸が外部に位置するミセル型であることを特徴とする肌疾患の光治療用メチレンブルー複合体。
【請求項２】
前記有機酸は、ドコサヘキサエン酸（ＤＨＡ: docosahexaenoic acid）、インドール３−酢酸（ＩＡＡ: indole-３-acetic、acid）、トラネキサム酸（Tranexamic acid）、サリチル酸（Salicylic acid）、アスコルビン酸（Ascorbic acid）、リノール酸（Linoleic acid）、リノレン酸（Linolenic acid）、オレイン酸（Oleic acid）、デオキシコール酸（Deoxycholic acid）、葉酸（Folic acid）、レチノイン酸（Retinoic acid）、コール酸（Cholic acid）、グリココール酸（Glycocholic acid）、タウロコール酸（Taurocholic acid）、ケノデオキシコール酸（Chenodeoxycholic acid）、グルリコケノデオキシコール酸（Glycochenodeoxycholic acid）、タウロケノデオキシコール酸（Taurochenodeoxycholic acid）、リトコール酸（Lithocholic acid）、サリチルサリチル酸（Salicylsalicylic acid）、アセチルサリチル酸（Acetylsalicylic acid）、メチルサリチル酸 （Methyl salicylic acid）、フェニル酢酸（Phenylacetic acid）のうちから選択された二種類の有機酸であることを特徴とする請求項１に記載の肌疾患の光治療用メチレンブルー複合体。
【請求項３】
前記複合体を用いて肌疾患を光治療するとき、前記複合体塗布後の待機時間が０時間〜１時間であり、治療後の光保護時間が０時間〜３時間であることを特徴とする請求項１または２に記載の肌疾患の光治療用メチレンブルー複合体。
【請求項４】
前記複合体の直径は、５０ｎｍ以上１０μｍ以下であることを特徴とする請求項３に記載の肌疾患の光治療用メチレンブルー複合体。
【請求項５】
前記肌疾患は、黄色ブドウ球菌またはニキビ菌によって発生される肌疾患であることを特徴とする請求項４に記載の肌疾患の光治療用メチレンブルー複合体。
【請求項６】
前記メチレンブルーと二つの有機酸との質量比は、メチレンブルーの質量を基準として第１の有機酸は１倍乃至５倍であり、前記メチレンブルーと前記第１の有機酸との複合体の質量対比で第２の有機酸は５０倍乃至５００倍であることを特徴とする請求項５に記載の肌疾患の光治療用メチレンブルー複合体。
【請求項７】
メチレンブルーと二種類の有機酸とでなされた複合体であって、前記複合体は前記メチレンブルー粒子が中心に位置して、脂肪族系の有機酸が外部に位置するミセル型であるメチレンブルー複合体を含む肌疾患の光治療用組成物。
【請求項８】
前記有機酸は、ドコサヘキサエン酸（ＤＨＡ: docosahexaenoic acid）、インドール３−酢酸（ＩＡＡ: indole-３-acetic、acid）、トラネキサム酸（Tranexamic acid）、サリチル酸（Salicylic acid）、アスコルビン酸（Ascorbic acid）、リノール酸（Linoleic acid）、リノレン酸（Linolenic acid）、オレイン酸（Oleic acid）、デオキシコール酸（Deoxycholic acid）、葉酸（Folic acid）、レチノイン酸（Retinoic acid）、コール酸（Cholic acid）、グリココール酸（Glycocholic acid）、タウロコール酸（Taurocholic acid）、ケノデオキシコール酸（Chenodeoxycholic acid）、グルリコケノデオキシコール酸（Glycochenodeoxycholic acid）、タウロケノ−デオキシコール酸（Taurochenodeoxycholic acid）、リトコール酸（Lithocholic acid）、サリチルサリチル酸（Salicylsalicylic acid）、アセチルサリチル酸（Acetylsalicylic acid）、メチルサリチル酸 （Methyl salicylic acid）、フェニル酢酸（Phenylacetic acid）のうちから選択された
二種類の有機酸であることを特徴とする請求項７に記載の肌疾患の光治療用組成物。
【請求項９】
前記複合体を用いて肌疾患を光治療するとき、前記ナノ粒子塗布後の待機時間が０超過１時間以下であり、治療後の光保護時間が０超過３時間以下であることを特徴とする請求項７または８に記載の肌疾患の光治療用組成物。
【請求項１０】
前記複合体の直径は、５０ｎｍ以上１０μｍ以下であることを特徴とする請求項９に記載の肌疾患の光治療用組成物。
【請求項１１】
前記肌疾患は、ニキビ菌または黄色ブドウ球菌によって発生されることを特徴とする請求項１０に記載の肌疾患の光治療用組成物。
【請求項１２】
前記メチレンブルーと二つの有機酸との質量比は、メチレンブルーの質量を基準として第１の有機酸は１倍乃至５倍であり、前記メチレンブルーと前記第１の有機酸との複合体の質量対比で第２の有機酸は５０倍乃至５００倍であることを特徴とする請求項１１に記載の肌疾患の光治療用組成物。
【発明の詳細な説明】
【技術分野】
【０００１】
本発明は、ニキビ菌、黄色ブドウ球菌などによって発生されるニキビなどの肌疾患を治療するためのメチレンブルーと有機酸とを含む複合体粒子及び前記複合体粒子を含むニキビなどの肌疾患を治療するための組成物に関する。
【背景技術】
【０００２】
一般に、ニキビは肌陳皮層に存在する皮脂腺が亢進され、皮脂分泌が増加することによって毛穴が詰まるか、ニキビの原因菌Propionibacterium acnes（P. acnes）、化膿性細菌黄色ブドウ球菌Staphylococcus aureus（S. aureus）あるいは毛嚢虫などの原因菌によってできる炎症である。思春期にはアンドロゲンのホルモン刺激によって皮脂腺が成熟するとニキビができるが、成人では化粧によって皮脂排出が悪くなるか、またはストレス、睡眠不足などによって副腎皮質ホルモンが増加することによって皮脂腺を刺激してニキビができる。
【０００３】
光線力学治療（Photodynamic Therapy、ＰＤＴ）方法の基本概念は、光に露出した光増感剤（Photosensitizer）が一重項酸素（Singlet oxygen）とその他の活性酸素種を発生させて炎症の原因になる菌を死滅させる原理を利用したものであり、ニキビの原因菌であるプロピオニバクテリウムアクネス（propionibacterium acnes）または化膿性炎症を誘発させることがあるStaphylococcus aureusに対する活性酸素、血管閉塞、免疫、アポトーシス（Apoptosis）などの滅菌殺菌作用によってニキビ菌または黄色ブドウ球菌を減らして異常に拡大した皮脂腺を減らすことで、ニキビを効果的に治療することができる方法として紹介されている。現在は非常に多い病院及び医院で光線力学治療を通じた手術が行われている。
【０００４】
この治療法は、先ず光増感剤を肌表面に塗布して、光増感剤を皮脂腺と毛穴とに選択的に吸収させて、ここに特定波長のレーザー光線を照射して、皮脂腺と毛穴中との光増感剤が活性化され、一重項酸素が発生することによって皮脂腺が破壊され、毛穴中のニキビ菌を死滅させるとともに、肌表面の角質層脱落（剥離効果）現象を起こして毛穴に詰まっていた角質を除去する剥離作用によって、皮脂排出を円滑にさせる治療方法である。
【０００５】
この治療を受ければ、炎症性ニキビの速やかな回復が可能となり、ニキビの再発率が著しく低くなり、後続的な皮脂腺分泌の減少による黒ずみの発生が減少して、毛穴縮小の効果が見られる。
【０００６】
効果的な治療のための光増感剤は、生体内での安全性、標的性、光が照射されていないときの物質毒性の最小化、生体表面から疾病部位に至るまで、光の効率的透過性及び高い光反応性などの特徴が要求される。
【０００７】
現在よく用いられている光治療剤としては、ＡＬＡ（５-aminolevulinic acid）、ＭＡＬ（Methyl-aminolevulinate）、トリプトファンなどが挙げられる。特に ＡＬＡ、ＭＡＬは細胞内に含入した後に、ポルフィリン系の光増感剤によって代謝され、特定波長の光によって光線力学治療効果が現われる程度に、患部投与後に代謝時間が必要であるので、略２時間以上の比較的長い待機時間が必要である。それによって治療コストが増大し、短期間のニキビ治療には効果があるが、長期間適用時には肌乾燥症を誘発し、治療後の日常生活をするためには光保護時間（光遮断時間、光遮蔽時間、クリアランス時間）として最低４０時間の強い光の刺激に気を付けなければならないし、また光線力学治療時に肌の多様な所で一重項酸素を発生させ、ニキビ菌、黄色ブドウ球菌外に元気な細胞の死滅または
皮脂腺を破壊させる問題が発生して効果的な標的治療が不可能であるという短所がある。
【０００８】
一方、メチレンブルーは多様な治療用物質として研究されてきており（Marilyn T Wan,
Jennifer Y Lin.Current evidence and applications of photodynamic therapy in dermatology．Clinical, Cosmetic and Investigational Dermatology ７（１）:１４５−１６３）、最近メチレンブルーを使った肌疾患ＰＤＴも使用されているが、メチレンブルーは親水性分子であり細胞膜または肌の脂質層を通過し難く、標的指向性が低いので、効率的かつ標的指向的な肌疾患のＰＤＴ治療のための光増感剤としてメチレンブルーを用いるためには、メチレンブルーと他の疎水性粒子などとを複合して特性を変換させる必要がある。
【０００９】
本明細書全体に亘って複数の論文及び特許文献が参照されてその引用が表示されている。引用された論文及び特許文献の開示内容はその全体として本明細書に参照によって取り込まれ、本発明の属する技術分野の技術水準及び本発明の内容をより明確に説明している。
【先行技術文献】
【特許文献】
【００１０】
【特許文献１】米国２００２/０１２８６９５号公報（ニキビおよび脂漏症高エネルギー光線力学療法用装置および方法：APPARATUS AND METHOD FOR HIGH ENERGY PHOTODYNAMIC THERAPY OF ACNE VULGARIS AND SEBORRHEA）
【特許文献２】米国２００８/００１４２４８号公報（インドール-3-アルキルカルボン酸を含有する光増感剤およびそれを含む光線力学療法用キット：PHOTOSENSITIZER CONTAINING INDOLE-３-ALKYLCARBOXYLIC ACID, AND KIT FOR PHOTODYNAMIC THERARY CONTAINING THE SAME）
【非特許文献１】Marilyn T Wan, Jennifer Y Lin. Current evidence and applications of photodynamic therapy in dermatology. Clinical, Cosmetic and Investigational Dermatology ７（１）:１４５-１６３
【発明の概要】
【発明が解決しようとする課題】
【００１１】
本発明は、前記のような光線力学治療に用いられるポルフィリン系の光増感剤の問題点を解決するために、代替的な光増感剤であるメチレンブルーを使いる。本発明の第一の目的は、光線力学治療時患部に投与後効果が発生するための待機時間を０時間超過最大１時間以内に減らし、それとともに治療後光保護時間を０時間超過最大３時間以内に減らし、副作用及び治療後光敏感性を最小化するためのものであり、第二の目的は、光増感剤を肌脂質に効果的に投与して細胞透湿性を高めて効果的な光線力学治療を可能にさせるために親水性メチレンブルーと二種類の有機酸とを適正割合で複合し、ミセルを形成した複合体粒子を提供することにある。
【００１２】
本発明の他の目的は、従来技術の問題点であるメチレンブルーを利用した光線力学治療時の一重項酸素が発病部位以外の如何なる箇所でも発生する現象を解決するために、メチレンブルーと有機酸と界面活性剤とを複合することによって形成された粒子を提供することである。本発明の複合体粒子は、メチレンブルー粒子が中心に位置して疎水性界面活性剤が外部に位置するミセル型で形成され、発病部位のみに一重項酸素が発生するようにして標的治療が可能な光線力学治療光増感剤としてその利用度が高い。
【００１３】
また、本発明は、ニキビ治療に効果的な光線力学治療を行うために、メチレンブルー（Methylene bule）、有機酸及び界面活性剤を含む複合ナノ粒子を含むニキビなどの肌疾患治療のための組成物を提供することにある。前記有機酸としては、ドコサヘキサエン酸（
ＤＨＡ: docosahexaenoic acid）、インドール３−酢酸（ＩＡＡ: indole-３-acetic、acid）、トラネキサム酸（Tranexamic acid）、サリチル酸（Salicylic acid）、アスコルビン酸（Ascorbic acid）、リノール酸（Linoleic acid）、リノレン酸（Linolenic acid）、オレイン酸（Oleic acid）、デオキシコール酸（Deoxycholic acid）、葉酸（Folic acid）、レチノイン酸（Retinoic acid）、コール酸（Cholic acid）、グリココール酸（Glycocholic acid）、タウロコール酸（Taurocholic acid）、ケノデオキシコール酸（Chenodeoxycholic acid）、グルリコケノデオキシコール酸（Glycochenodeoxycholic acid）、タウロケノデオキシコール酸（Taurochenodeoxycholic acid）、リトコール酸（Lithocholic acid）、サリチルサリチル酸（Salicylsalicylic acid）、アセチルサリチル酸（Acetylsalicylic acid）、メチルサリチル酸（Methyl salicylic acid）、フェニル酢酸（Phenylacetic acid）のうちから選択して用いることを特徴とするメチレンブルーナノ粒子組成物を提供して、メチレンブルー複合体粒子を光線力学治療に使ってニキビを治療することにある。
【課題を解決するための手段】
【００１４】
本発明は、メチレンブルーと二種類の有機酸とが含有された複合体でなされたメチレンブルー複合体粒子を提供するものである。
【００１５】
本発明のメチレンブルー複合体粒子を形成するためのメチレンブルー、有機酸１及び有機酸２の質量比は、メチレンブルーの質量対比で有機酸１は１倍乃至５倍、メチレン有機酸１混合物の質量対比で有機酸２は５０倍乃至５００倍の質量を用いることが望ましい。前記有機酸１及び２は、お互いに異なる有機酸なら充分である。
【００１６】
本発明のまた他の望ましい例として、メチレンブルー複合体粒子を形成するためのメチレンブルー、有機酸及び界面活性剤の質量比は、メチレンブルーの質量対比で有機酸は１倍乃至５倍、メチレン有機酸混合物の質量対比で界面活性剤は５０倍乃至５００倍の質量を用いることが望ましい。
【００１７】
本発明のメチレンブルー複合体粒子を利用して光治療するとき、患部に投与した後の待機時間は０時間〜１時間以下、望ましくは０分〜３０分以下が適当であり、治療後に患者が日常生活を維持することができる光保護時間は０時間〜３時間以下、望ましくは０時間〜１時間以下、一番望ましくは０分〜３０分以下が適当である。
【００１８】
本発明のメチレンブルー複合体粒子は、その組成が臨床試験などを通じて生体安全性が立証された化合物と人体由来物質とだけで構成されている。
【００１９】
本発明の望ましい一実施例として、本発明のメチレンブルー複合体粒子の直径は５０ｎｍ 以上１００μｍ以下、望ましくは５０ｎｍ 以上２００ｎｍ以下であるものとすることができる。
【００２０】
本発明の望ましい一実施例として、本発明のメチレンブルー複合体粒子に用いられる界面活性剤は、オレイン酸とすることができる。
【００２１】
本発明の望ましい一実施例として、本発明のメチレンブルー複合体粒子は、プロピオン酸菌または黄色ブドウ球菌などによってできるニキビを治療することができる。
【００２２】
本発明のメチレンブルーナノ粒子に用いられる有機酸である ＤＨＡ（docosahexaenoic
acid）、ＩＡＡ（indole-３-acetic、acid）、トラネキサム酸（Tranexamic acid）、サリチル酸（Salicylic acid）、アスコルビン酸（Ascorbic acid）、リノール酸（Linoleic acid）、リノレン酸（Linolenic acid）、オレイン酸（Oleic acid）、デオキシコール
酸（Deoxycholic acid）、葉酸（Folic acid）、レチノイン酸（Retinoic acid）、コール酸（Cholic acid）、グリココール酸（Glycocholic acid）、タウロコール酸（Taurocholic acid）、ケノデオキシコール酸（Chenodeoxycholic acid）、グリコケノデオキシコール酸（Glycochenodeoxycholic acid）、タウロケノデオキシコール酸（Taurochenodeoxycholic acid）、リトコール酸（Lithocholic acid）、サリチルサリチル酸（Salicylsalicylic acid）、アセチルサリチル酸（Acetylsalicylic acid）、メチルサリチル酸（Methyl salicylic acid）、フェニル酢酸（Phenylacetic acid）は、下記に表示した化学式１乃至２２によってそれぞれ表示される化合物であり、最も望ましくはサリチル酸とオレイン酸とを用いたメチレンブルー複合体粒子である。
【化１】
2018140980.tif 000003
【化２】
2018140980.tif 000004
【化３】
2018140980.tif 000005
【化４】
2018140980.tif 000006
【化５】
2018140980.tif 000007
【化６】
2018140980.tif 000008
【化７】
2018140980.tif 000009
【化８】
2018140980.tif 000010
【化９】
2018140980.tif 000011
【化１０】
2018140980.tif 000012
【化１１】
2018140980.tif 000013
【化１２】
2018140980.tif 000014
【化１３】
2018140980.tif 000015
【化１４】
2018140980.tif 000016
【化１５】
2018140980.tif 000017
【化１６】
2018140980.tif 000018
【化１７】
2018140980.tif 000019
【化１８】
2018140980.tif 000020
【化１９】
2018140980.tif 000021
【化２０】
2018140980.tif 000022
【化２１】
2018140980.tif 000023
【化２２】
2018140980.tif 000024
【００２３】
メチレンブルー（Methtylene bule）は、フェノチアジン基と結合した色素であり、光を照らすとフェノチアジン基が反応して殺ウイルス効果をもたらす。殺ウイルス効果は、１９４０年代から知られており、この特性を用いて黄色ブドウ球菌の滅菌処理に利用されている。
【００２４】
メチレンブルーは、陽電荷性色素であり、それ自体としては細胞内に導入することが非常に困難であるが、本発明のメチレンブルー複合体粒子は、陽電荷性特性を持ったメチレンブルーと陰電荷性及び疎水性特性の脂肪酸系の二種類の有機酸とを含んで形成され、メチレンブルー粒子が中心に位置して、前記二種類の有機酸が外部に位置する両方性特性を持った複合体粒子のミセル型で構成されていて、親水性溶媒中で分子の疎水性部分は中心部に集まって核を形成し、親水性部分は水に接触する外郭部分を形成するようになるので、本発明のメチレンブルー複合体粒子は、水溶性溶媒中では油のように疎水性物質はミセルの内側部分に位置することによって安定化されて溶媒に溶解される。よって、脂質を有する肌に接触した瞬間、疎水性を有する部分が外郭部分に位置するので、前記複合体粒子が疎水性特性を現わすようになることで肌脂質に対する高い透過性を示す。
【００２５】
一具現例で、前記メチレンブルー複合体粒子は、メチレンブルーと有機酸とを混合してメチレンブルー−有機酸混合物を形成した後、これを凍結乾燥させて複合体を形成させ、このように得られた前記複合体を他の有機酸と混合する方法によって製造されることができるが、これに制限されるものではない。
【発明の効果】
【００２６】
本発明の光線力学治療用の光増感剤に用いられるナノ粒子は、親水性基であるメチレンブルーと疎水性基である有機酸とによるミセル型の複合体粒子であり、毛穴浸透が容易であって、２時間乃至３時間の代謝時間が必要な既存の光治療対に比べて待機時間を１時間以下に著しく減らすことができる。また、メチレンブルー−有機酸複合体の光反応及び光退色によって、既存の光治療の残存光増感剤の副作用を減少させるために光保護、光遮断または光遮蔽時間を従来の光増感剤を用いる場合に必要な略４０時間を３時間以下に著しく減らすことができ、また、ニキビができる原因であるプロピオン菌または黄色ブドウ球菌などに対する標的治療が可能であるという効果がある。
【図面の簡単な説明】
【００２７】
【図１】本発明のメチレンブルー−サリチル酸−オレイン酸からなる複合体粒子の模式図である。
【図２】本発明のメチレンブルーと有機酸とからなるミセル型の複合体粒子を水に分散した時の吸光度及び蛍光強度を測定した図表である。
【図３ａ】実施例１で製造されたナノ粒子をゼータサイザー ナノＺＳ（Zetasiser nano ZS）及び透過電子顕微鏡を用いて複合体粒子の大きさを測定した結果を示す図表である。
【図３ｂ】実施例１で製造されたナノ粒子をゼータサイザー ナノＺＳ（Zetasiser nano ZS）及び透過電子顕微鏡を用いて複合体粒子の大きさを測定した結果を示す分布図である。
【図４】メチレンブルーが複合体粒子内部に封入されている本発明のメチレンブルーと有機酸で形成される複合体粒子（ＭＢＸ ＮＰｓ）と同一な量のメチレンブルーが水に溶解されているメチレンブルー溶液（ＭＢ Ｓｏｌ.）での一重項酸素（singlet oxygen）生成能を比べたグラフである。
【図５】実施例３における光毒性及び暗毒性の評価を示したグラフである。
【図６ａ】実施例５においてメチレンブルーとサリチル酸とを用いて形成された複合体粒子の光毒性評価を示したものであり、プロピオン酸菌アクネ（P. Acnes）の画像を示したものである。
【図６ｂ】実施例５においてメチレンブルーとサリチル酸とを用いて形成された複合体粒子の光毒性評価を示したものであり、プロピオン酸菌アクネに対する光毒性の評価を示したものである。
【発明を実施するための形態】
【００２８】
以下、実施例を通じて本発明をさらに詳しく説明する。これらの実施例は、単に本発明をより具体的に説明するためのものであり、本発明の範囲がこれら実施例によって制限されないということは、当業者にとって自明であろう。
【実施例】
【００２９】
実施例１: 光増感剤（メチレンブルー）と有機酸との疎水化複合体（complex）の製造
（１）静電気力によるメチレンブルー／ＤＨＡの疎水化
メチレンブルー（ＭＢ、Ａｌｄｒｉｃｈから購入）２０ｍｇとＤＨＡ（Ｄ、Ａｌｄｒｉｃｈから購入）２０ｍｇとを、テトラヒドロフラン（ＴＨＦ、大正化学から購入）５０ｍＬで、６０℃乃至９０℃で１分間乃至５分間加熱してメチレンブルーを溶解させる。メチレンブルーが溶解された混合物を、疎水性注入濾過器（０．２μｍ）を用いて濾過して得た濾過液を乾燥させる。クロロホルム及び水を用いて有機層に溶けているメチレンブルー複合体を抽出して、精製後に凍結乾燥させてＭＢＤ（メチレンブルーとＤＨＡとの複合体）を得た。
【００３０】
（２）静電気力によるメチレンブルー／ＩＡＡの疎水化
メチレンブルー（ＭＢ、Ａｌｄｒｉｃｈから購入）２０ｍｇとIndole−３−acetic acid（Ｉ、Ａｌｄｒｉｃｈから購入）２０ｍｇとを、テトラヒドロフラン（ＴＨＦ、大正化学から購入）５０ｍＬで、６０℃乃至９０℃で１分間乃至５分間加熱してメチレンブルーを溶解させる。メチレンブルーが溶解された混合物を、疎水性注入濾過器（０．２μｍ）を用いて濾過して得た濾過液を乾燥させる。クロロホルム及び水を用いて有機層に溶けているメチレンブルー複合体を抽出して、精製後に凍結乾燥させてＭＢＩ（メチレンブルーとＩＡＡとの複合体）を得た。
【００３１】
（３）静電気力によるメチレンブルー／トラネキサム酸（Tranexamic acid）の疎水化
メチレンブルー（ＭＢ、Ａｌｄｒｉｃｈから購入）２０ｍｇとトラネキサム酸（Tranexamic acid）（Ｔ、Ａｌｄｒｉｃｈから購入）２０ｍｇとを、テトラヒドロフラン（ＴＨＦ、大正化学から購入）５０ｍＬで、６０℃乃至９０℃で１分間乃至５分間加熱してメチレンブルーを溶解させる。メチレンブルーが溶解された混合物を、疎水性注入濾過器（０．２μｍ）を用いて濾過して得た濾過液を乾燥させる。クロロホルム及び水を用いて有機
層に溶けているメチレンブルー複合体を抽出して、精製後に凍結乾燥させてＭＢＴ（メチレンブルーとトラネキサム酸（Tranexamic acid）との複合体）を得た。
【００３２】
（４）静電気力によるメチレンブルー／サリチル酸塩の疎水化
メチレンブルー（ＭＢ、Ａｌｄｒｉｃｈから購入）２０ｍｇとサリチル酸塩（Ｓ、Ａｌｄｒｉｃｈから購入）２０ｍｇとを、テトラヒドロフラン（ＴＨＦ、大正化学から購入）５０ｍＬで、６０℃乃至９０℃で１分間乃至５分間加熱してメチレンブルーを溶解させる。メチレンブルーが溶解された混合物を、疎水性注入濾過器（０．２μｍ）を用いて濾過して得た濾過液を乾燥させる。クロロホルム及び水を用いて有機層に溶けているメチレンブルー複合体を抽出して、精製後に凍結乾燥させてＭＢＳ（メチレンブルーとサリチル酸との複合体）を得た。
【００３３】
（５）静電気力によるメチレンブルー／アスコルビン酸（Ascorbic acid）の疎水化
メチレンブルー（ＭＢ、Ａｌｄｒｉｃｈから購入）２０ｍｇとアスコルビン酸（Ascorbic acid）（Ａ、Ａｌｄｒｉｃｈから購入）２０ｍｇとを、テトラヒドロフラン（ＴＨＦ、大正化学から購入）５０ｍＬで、６０℃乃至９０℃で１分間乃至５分間加熱してメチレンブルーを溶解させる。メチレンブルーが溶解された混合物を、疎水性注入濾過器（０．２μｍ）を用いて濾過して得た濾過液を乾燥させる。クロロホルム及び水を用いて有機層に溶けているメチレンブルー複合体を抽出して、精製後に凍結乾燥させてＭＢＡ（メチレンブルーとアスコルビン酸（Ascorbic acid）との複合体）を得た。
【００３４】
実施例２: 水系環境で疎水化された光増感剤（メチレンブルー）と有機酸との複合体（complex）を用いた自己組織複合体粒子の形成
（１）ＭＢＤと両親性物質とを含むナノ粒子の製造及びその評価
前記実施例１（１）で得たＭＢＤ０．２ｍｇをオレイン酸塩（Ａｌｄｒｉｃｈから購入）が２０ｍｇ溶けている水溶液２ｍＬを用いて充分に分散させて複合体粒子（ＭＢＤ ＮＰｓ）を製造した。
【００３５】
水に溶解されているＭＢ（ＭＢ Ｓｏｌ.）と前記水に分散されている複合体粒子（ＭＢＤ ＮＰｓ）との吸光度及び蛍光の測定結果を示す図表である図２から、水に溶解されたＭＢの吸収波長及び蛍光波長が、複合体粒子が形成されることで短波長領域に移動することを確認した。
【００３６】
また、前記複合体粒子の大きさ及び形状は、ゼータサイザー ナノＺＳ（Zetasiser nano ZS）（Malvern Instruments、ＵＫ）を用いて粒子の大きさを測定して透過電子顕微鏡（ＴＥＭ、Ｔｅｃｎａｉ）で観察し、これをそれぞれ図３（ａ）及び図３（ｂ）に示す。図３（ａ）及び図３（ｂ）から、前記複合体粒子は直径が５０ｎｍ乃至２００ｎｍの直径を有する球形粒子であることを確認した。
【００３７】
（２）ＭＢＩと両親性物質とを含む複合体粒子の製造及びその評価
前記実施例１（２）で得たＭＢＩ０．２ｍｇをオレイン酸塩（Ａｌｄｒｉｃｈから購入）が２０ｍｇ溶けている水溶液２ｍＬを用いて充分に分散させて複合体粒子（ＭＢＩ ＮＰｓ）を製造した。
【００３８】
水に溶解されているＭＢ（ＭＢ Ｓｏｌ.）と前記水に分散されている複合体粒子（ＭＢＩ ＮＰｓ）との吸光度及び蛍光の測定結果を示す図表である図２から、水に溶解されたＭＢの吸収波長及び蛍光波長が、複合体粒子が形成されることで短波長領域に移動することを確認した。
【００３９】
また、前記複合体粒子の大きさ及び形状は、ゼータサイザー ナノＺＳ（Zetasiser nan
o ZS）（Malvern Instruments、ＵＫ）を用いて粒子の大きさを測定して透過電子顕微鏡（ＴＥＭ、Ｔｅｃｎａｉ）で観察し、これをそれぞれ図３（ａ）及び図３（ｂ）に示す。図３（ａ）及び図３（ｂ）から、前記複合体粒子は直径が５０ｎｍ乃至２００ｎｍの直径を有する球形粒子であることを確認した。
【００４０】
（３）ＭＢＴと両親性物質とを含む複合体粒子の製造及びその評価
前記実施例１（３）で得たＭＢＴ０．２ｍｇをオレイン酸塩（Ａｌｄｒｉｃｈから購入）が２０ｍｇ溶けている水溶液２ｍＬを用いて充分に分散させて複合体粒子（ＭＢＴ ＮＰｓ）を製造した。
【００４１】
水に溶解されているＭＢ（ＭＢ Ｓｏｌ.）と前記水に分散されている複合体粒子（ＭＢＴ ＮＰｓ）との吸光度及び蛍光の測定結果を示す図表である図２から、水に溶解されたＭＢの吸収波長及び蛍光波長が、複合体粒子が形成されることで短波長領域に移動することを確認した。
【００４２】
また、前記複合体粒子の大きさ及び形状は、ゼータサイザー ナノＺＳ（Zetasiser nano ZS）（Malvern Instruments、ＵＫ）を用いて粒子の大きさを測定して透過電子顕微鏡（ＴＥＭ、Ｔｅｃｎａｉ）で観察し、これをそれぞれ図３（ａ）及び図３（ｂ）に示す。図３（ａ）及び図３（ｂ）から、前記複合体粒子は直径が５０ｎｍ乃至２００ｎｍの直径を有する球形粒子であることを確認した。
【００４３】
（４）ＭＢＳと両親性物質とを含む複合体粒子の製造及びその評価
前記実施例１（４）で得たＭＢＳ０．２ｍｇをオレイン酸塩（Ａｌｄｒｉｃｈから購入）が２０ｍｇ溶けている水溶液２ｍＬを用いて充分に分散させて複合体粒子（ＭＢＳ ＮＰｓ）を製造した。複合体粒子の構造を模式化して図１に示す。
【００４４】
水に溶解されているＭＢ（ＭＢ Ｓｏｌ.）と前記水に分散されている複合体粒子（ＭＢＳ ＮＰｓ）との吸光度及び蛍光の測定結果を示す図表である図２から、水に溶解されたＭＢの吸収波長及び蛍光波長が、複合体粒子が形成されることで短波長領域に移動することを確認した。
【００４５】
また、前記複合体粒子の大きさ及び形状は、ゼータサイザー ナノＺＳ（Zetasiser nano ZS）（Malvern Instruments、ＵＫ）を用いて粒子の大きさを測定して透過電子顕微鏡（ＴＥＭ、Ｔｅｃｎａｉ）で観察し、これをそれぞれ図３（ａ）及び図３（ｂ）に示す。図３（ａ）及び図３（ｂ）から、前記複合体粒子は直径が５０ｎｍ乃至２００ｎｍの直径を有する球形粒子であることを確認した。
【００４６】
（５）ＭＢＡと両親性物質とを含む複合体粒子の製造及びその評価
前記実施例１（５）で得たＭＢＡ０．２ｍｇをオレイン酸塩（Ａｌｄｒｉｃｈから購入）が２０ｍｇ溶けている水溶液２ｍＬを用いて充分に分散させて複合体粒子（ＭＢＡ ＮＰｓ）を製造した。
【００４７】
水に溶解されているＭＢ（ＭＢ Ｓｏｌ.）と前記水に分散されている複合体粒子（ＭＢＡ ＮＰｓ）との吸光度及び蛍光の測定結果を示す図表である図２から、水に溶解されたＭＢの吸収波長及び蛍光波長が、複合体粒子が形成されることで短波長領域に移動することを確認した。
【００４８】
また、前記複合体粒子の大きさ及び形状は、ゼータサイザー ナノＺＳ（Zetasiser nano ZS）（Malvern Instruments、ＵＫ）を用いて粒子の大きさを測定して透過電子顕微鏡（ＴＥＭ、Ｔｅｃｎａｉ）で観察し、これをそれぞれ図３（ａ）及び図３（ｂ）に示す。
図３（ａ）及び図３（ｂ）から、前記複合体粒子は直径が５０ｎｍ乃至２００ｎｍの直径を有する球形粒子であることを確認した。
【００４９】
前記実施例１を通じてメチレンブルーの静電気的中性化と有機酸による疎水化とを行い、これを用いた実施例２を通じて水系環境で脂肪酸であるオレイン酸内部にメチレンブルーの効率的封入ができた。水系環境で両親性物質内部にメチレンブルーが封入されている複合体粒子は、粒子状態を維持する安全性に優れ、これを大きさと形状を通じて確認した。
【００５０】
実施例３: 水系環境で光増感剤としてメチレンブルーを含む自己組織複合体粒子の一重項酸素生成能評価
水に分散されたＭＢＳ ＮＰｓを光線力学治療用光増感剤として用いるために、光源照射によるナノ粒子の一重項酸素生成能をＭＢ（ＭＢ Ｓｏｌ.）と比べて検証した。光源は、ＭＢが一重項酸素を生成することができるものとして知られた６３３ｎｍ波長の光源（Ｈｅａｌｉｔｅ ＩＩ ６３３、株式会社ルトロニック）を用いた。
【００５１】
生成される一重項酸素の量は、一重項酸素と結合して固有のＯＤｍａｘ値を除外するN,N-Dimethyl-４-nitrosoaniline（Ａｌｄｒｉｃｈから購入）を用いた化学的方法で測定した。
【００５２】
図４は、その結果を示したものであり、メチレンブルーが複合体粒子内部に封入されているそれぞれＭＢＤ、ＭＢＡ、ＭＢＴ、ＭＢＳ、ＭＢＡ ＮＰｓは等しい量のＭＢが水に溶解されているＭＢ Ｓｏｌ.と比べて差がない一重項酸素生成能を確認した。
【００５３】
実施例４: 水系環境で光増感剤としてメチレンブルーを含む自己組織複合体粒子の黄色ブドウ球菌に対する光毒性（photo-toxicity）及び暗毒性（dark-toxicity）の評価
（１）黄色ブドウ球菌を用いた光毒性評価
［１］ ＭＢＤ ＮＰｓの光毒性評価
前記実施例１と実施例２を通じて製造した複合体粒子（ＭＢＤ ＮＰｓ）が濃度によって菌に及ぶ光毒性を評価するために、黄色ブドウ球菌（S.aureus）１×１０６個／ｍＬが分散された培養液（ＬＢバッジ）１ｍＬずつを培養皿（１２ウェルプレート）の各ウェルに入れてナノ粒子を濃度別で０．５ｍＬずつ入れる（最終濃度４０．４ｍｇ／ｍＬ、２０．２ｍｇ／ｍＬ、８．０８ｍｇ／ｍＬ、４．０４ｍｇ／ｍＬ、０ｍｇ／ｍＬ）。１０分後光毒性評価のために Ｈｅａｌｉｔｅ ＩＩ ６３３（株式会社ルトロニックから購入）を用いて１０分間（Intensity ４）光を照射する。光照射が終わった各濃度別菌を１×１０−６で希釈してペトリフィルム（Ｐｅｔｒｉｆｉｌｍ、３Ｍから購入）に１ｍＬずつ接種して培養基（３７℃）で２４時間培養後菌数を測定した。
【００５４】
対照実験として、複合体粒子の各濃度に対応するＭＢ水溶液を準備して前記実施例４（１）［１］と等しい過程を経って菌数を測定した。
【００５５】
また、光源を除いた複合体粒子単独での菌毒性を確認するために、暗毒性評価を実施したし、これを実施例４（２）に示す。
【００５６】
［２］ ＭＢＩ ＮＰｓの光毒性評価
前記実施例１と実施例２を通じて製造した複合体粒子（ＭＢＩ ＮＰｓ）が濃度によって菌に及ぶ光毒性を評価するために黄色ブドウ球菌（S.aureus）１×１０６個／ｍＬが分散された培養液（ＬＢバッジ）１ｍＬずつを培養ディッシュ（１２ウェルプレート）の各ウェルに入れてナノ粒子を濃度別に０．５ｍＬずつ入れる（最終濃度４０．４ｍｇ／ｍＬ、２０．２ｍｇ／ｍＬ、８．０８ｍｇ／ｍＬ、４．０４ｍｇ／ｍＬ、０ｍｇ／ｍＬ）。１
０分後光毒性評価のためにＨｅａｌｉｔｅ ＩＩ ６３３（株式会社ルトロニックから購入）を用いて１０分間（Intensity ４）光を照射する。光照射が終わった各濃度別菌を１×１０−６で希釈してペトリフィルム（Ｐｅｔｒｉｆｉｌｍ、３Ｍから購入）に１ｍＬずつ接種して培養基（３７℃）で２４時間培養後菌数を測定した。
【００５７】
対照実験で複合体粒子の各濃度に対応するＭＢ水溶液を準備して前記実施例４（１）［２］と等しい過程を経って菌数を測定した。
【００５８】
また、光源を除いた複合体粒子単独での菌毒性を確認するために暗毒性評価を実施したし、これを実施例４（２）に示す。
【００５９】
［３］ ＭＢＴ ＮＰｓの光毒性評価
前記実施例１と実施例２を通じて製造した複合体粒子（ＭＢＴ ＮＰｓ）が濃度によって菌に及ぶ光毒性を評価するために黄色ブドウ球菌（S.aureus）１×１０６個／ｍＬが分散された培養液（ＬＢバッジ）１ｍＬずつを培養ディッシュ（１２ウェルプレート）の各ウェルに入れて複合体粒子を濃度別で０．５ｍＬずつ入れる（最終濃度４０．４ｍｇ／ｍＬ、２０．２ｍｇ／ｍＬ、８．０８ｍｇ／ｍＬ、４．０４ｍｇ／ｍＬ、０ｍｇ／ｍＬ）。１０分後光毒性評価のためにＨｅａｌｉｔｅ ＩＩ ６３３（株式会社ルトロニックから購入）を使って１０分間（Intensity ４）光を照射する。光照射が終わった各濃度別菌を１×１０−６で希釈してペトリフィルム（Ｐｅｔｒｉｆｉｌｍ、３Ｍから購入）に１ｍＬずつ接種して培養基（３７℃）で２４時間培養後菌数を測定した。
【００６０】
対照実験で複合体粒子の各濃度に対応するＭＢ水溶液を準備して前記実施例４（１）［３］と等しい過程を経って菌数を測定した。
【００６１】
また、光源を除いた複合体粒子単独での菌毒性を確認するために暗毒性評価を実施したし、これを実施例４（２）に示す。
【００６２】
［４］ ＭＢＳ ＮＰｓの光毒性評価
前記実施例１と実施例２を通じて製造した複合体粒子（ＭＢＳ ＮＰｓ）が濃度によって菌に及ぶ光毒性を評価するために黄色ブドウ球菌（S.aureus）１×１０６個／ｍＬが分散された培養液（ＬＢバッジ）１ｍＬずつを培養ディッシュ（１２ウェルプレート）の各ウェルに入れて複合体粒子を濃度別で０．５ｍＬずつ入れる（最終濃度４０．４ｍｇ／ｍＬ、２０．２ｍｇ／ｍＬ、４．０４ｍｇ／ｍＬ、０ｍｇ／ｍＬ）。１０分後光毒性評価のために Ｈｅａｌｉｔｅ ＩＩ ６３３（株式会社ルトロニックから購入）を使って１０分間（Intensity ４）光を照射する。光照射が終わった各濃度別菌を１×１０−６で希釈してペトリフィルム（Ｐｅｔｒｉｆｉｌｍ、３Ｍから購入）に１ｍＬずつ接種して培養基（３７℃）で２４時間培養後菌数を測定した。
【００６３】
対照実験で複合体粒子の各濃度に対応するＭＢ水溶液を準備して前記実施例４（１）［４］と等しい過程を経って菌数を測定した。
【００６４】
また、光源を除いた複合体粒子単独での菌毒性を確認するために暗毒性評価を実施したし、これを実施例４（２）に示す。
【００６５】
［５］ ＭＢＡ ＮＰｓの光毒性評価
前記実施例１と実施例２を通じて製造した複合体粒子（ＭＢＡ ＮＰｓ）が濃度によって菌に及ぶ光毒性を評価するために黄色ブドウ球菌（S.aureus）１×１０６個／ｍＬが分散された培養液（ＬＢバッジ）１ｍＬずつを培養ディッシュ（１２ウェルプレート）の各ウェルに入れて複合体粒子を濃度別で０．５ｍＬずつ入れる（最終濃度４０．４ｍｇ／ｍ
Ｌ、２０．２ｍｇ／ｍＬ、８．０８ｍｇ／ｍＬ、４．０４ｍｇ／ｍＬ、０ｍｇ／ｍＬ）。１０分後光毒性評価のためにＨｅａｌｉｔｅ ＩＩ ６３３（株式会社ルトロニックから購入）を使って１０分間（Intensity ４）光を照射する。光照射が終わった各濃度別菌を１×１０−６で希釈してペトリフィルム（Ｐｅｔｒｉｆｉｌｍ、３Ｍから購入）に１ｍＬずつ接種して培養基（３７℃）で２４時間培養後菌数を測定した。
【００６６】
対照実験でナノ粒子の各濃度に対応するＭＢ水溶液を準備して前記実施例４（１）［５］と等しい過程を経って菌数を測定した。
【００６７】
また、光源を除いた複合体粒子単独での菌毒性を確認するために暗毒性評価を実施したし、これを実施例４（２）に示す。
【００６８】
（２）黄色ブドウ球菌を利用した暗毒性評価
［１］ＭＢＤ ＮＰｓの暗毒性評価
前記実施例１と実施例２を通じて製造した複合体粒子（ＭＢＤ ＮＰｓ）が濃度によって菌に及ぶ光毒性を評価するために黄色ブドウ球菌（S.aureus）１×１０６個／ｍＬが分散された培養液（ＬＢバッジ）１ｍＬずつを培養ディッシュ（１２ウェルプレート）の各ウェルに入れて複合体粒子を濃度別で０．５ｍＬずつ入れる（最終濃度４０．４ｍｇ／ｍＬ、２０．２ｍｇ／ｍＬ、８．０８ｍｇ／ｍＬ、４．０４ｍｇ／ｍＬ、０ｍｇ／ｍＬ）。各濃度別菌を１×１０−６で希釈してペトリフィルム（Ｐｅｔｒｉｆｉｌｍ、３Ｍから購入）に１ｍＬずつ接種して培養基（３７℃）で２４時間培養後菌数を測定した。対照実験でナノ粒子の各濃度に対応するＭＢ水溶液を準備して前記実施例４（２）［１］と等しい過程を経って菌数を測定した。前記実施例４（２）［１］のすべての過程は光が遮られた暗室で実施した。
【００６９】
［２］ＭＢＩ ＮＰｓの暗毒性評価
前記実施例１で製造したナノ粒子（ＭＢＩ ＮＰｓ）が濃度によって菌に及ぶ光毒性を評価するために黄色ブドウ球菌（S.aureus）１×１０６個／ｍＬが分散された培養液（ＬＢバッジ）１ｍＬずつを培養ディッシュ（１２ウェルプレート）の各ウェルに入れてナノ粒子を濃度別で０．５ｍＬずつ入れる（最終濃度４０．４ｍｇ／ｍＬ、２０．２ｍｇ／ｍＬ、８．０８ｍｇ／ｍＬ、４．０４ｍｇ／ｍＬ、０ｍｇ／ｍＬ）。各濃度別菌を１×１０−６で希釈してペトリフィルム（Ｐｅｔｒｉｆｉｌｍ、３Ｍから購入）に１ｍＬずつ接種して培養基（３７℃）で２４時間培養後菌数を測定した。対照実験で複合体粒子の各濃度に対応するＭＢ水溶液を準備して前記実施例４（２）［２］と等しい過程を経って菌数を測定した。前記実施例４（２） ［２］のすべての過程は光が遮られた暗室で実施した。
【００７０】
［３］ＭＢＴ ＮＰｓの暗毒性評価
前記実施例１と実施例２を通じて製造した複合体粒子（ＭＢＴ ＮＰｓ）が濃度によって菌に及ぶ光毒性を評価するために黄色ブドウ球菌（S.aureus）１×１０６個／ｍＬが分散された培養液（ＬＢバッジ）１ｍＬずつを培養ディッシュ（１２ウェルプレート）の各ウェルに入れて複合体粒子を濃度別で０．５ｍＬずつ入れる（最終濃度４０．４ｍｇ／ｍＬ、２０．２ｍｇ／ｍＬ、８．０８ｍｇ／ｍＬ、４．０４ｍｇ／ｍＬ、０ｍｇ／ｍＬ）。各濃度別菌を１×１０−６で希釈してペトリフィルム（Ｐｅｔｒｉｆｉｌｍ、３Ｍから購入）に１ｍＬずつ接種して培養基（３７℃）で２４時間培養後菌数を測定した。対照実験で複合体粒子の各濃度に対応するＭＢ水溶液を準備して前記実施例４（２）［３］と等しい過程を経って菌数を測定した。前記実施例４（２）［３］のすべての過程は光が遮られた暗室で実施した。
【００７１】
［４］ＭＢＳ ＮＰｓの暗毒性評価
前記実施例１と実施例２を通じて製造した複合体粒子（ＭＢＳ ＮＰｓ）が濃度によっ
て菌に及ぶ光毒性を評価するために黄色ブドウ球菌（S.aureus）１×１０６個／ｍＬが分散された培養液（ＬＢバッジ）１ｍＬずつを培養ディッシュ（１２ウェルプレート）の各ウェルに入れて複合体粒子を濃度別で０．５ｍＬずつ入れる（最終濃度４０．４ｍｇ／ｍＬ、２０．２ｍｇ／ｍＬ、４．０４ｍｇ／ｍＬ、０ｍｇ／ｍＬ）。各濃度別菌を１×１０−６で希釈してペトリフィルム（Ｐｅｔｒｉｆｉｌｍ、３Ｍから購入）に１ｍＬずつ接種して培養基（３７℃）で２４時間培養後菌数を測定した。対照実験で複合体粒子の各濃度に対応するＭＢ水溶液を準備して前記実施例４（２）［４］と等しい過程を経って菌数を測定した。前記実施例４（２）［４］のすべての過程は光が遮られた暗室で実施した。
【００７２】
［５］ＭＢＡ ＮＰｓの暗毒性評価
前記実施例１と実施例２を通じて製造した複合体粒子（ＭＢＡ ＮＰｓ）が濃度によって菌に及ぶ光毒性を評価するために黄色ブドウ球菌（S.aureus）１×１０６個／ｍＬが分散された培養液（ＬＢバッジ）１ｍＬずつを培養ディッシュ（１２ウェルプレート）の各ウェルに入れて複合体粒子を濃度別で０．５ｍＬずつ入れる（最終濃度４０．４ｍｇ／ｍＬ、２０．２ｍｇ／ｍＬ、８．０８ｍｇ／ｍＬ、４．０４ｍｇ／ｍＬ、０ｍｇ／ｍＬ）。各濃度別菌を１×１０−６で希釈してペトリフィルム（Ｐｅｔｒｉｆｉｌｍ、３Ｍから購入）に１ｍＬずつ接種して培養基（３７℃）で２４時間培養後菌数を測定した。対照実験でナノ粒子の各濃度に対応するＭＢ水溶液を準備して前記実施例４（２）［５］と等しい過程を経って菌数を測定した。前記実施例４（２）［５］のすべての過程は光が遮られた暗室で実施した。
【００７３】
前記実施例４（１）光毒性及び（２）暗毒性評価を図５に示す。
【００７４】
実施例５: 水系環境で光増感剤としてメチレンブルーとサリチル酸とを含む自己組織複合体粒子のニキビ菌（P.Acnes）に対する光毒性（photo-toxicity）評価
前記実施例１と実施例２を通じて製造した複合体粒子のうちで一重項酸素発生能が一番高いＭＢＳ ＮＰｓを選択して同一光照射で濃度によってニキビ菌に及ぶ光毒性を評価するためにニキビ菌（P.Acnes）１×１０６個／ｍＬが分散された培養液（ＬＢバッジ）１ｍＬずつを培養ディッシュ（１２ウェルプレート）の各ウェルに入れて複合体粒子を濃度別で０．５ｍＬずつ入れる（最終濃度４０．４ｍｇ／ｍＬ、２０．２ｍｇ／ｍＬ、４．０４ｍｇ／ｍＬ、０ｍｇ／ｍＬ）。１０分後光毒性評価のためにＨｅａｌｉｔｅＩＩ ６３３（株式会社ルトロニックから購入）を使って１０分間（Intensity ４）光を照射する。光照射が終わった各濃度別菌にＬｉｖｅ／Ｄｅａｄｒ（登録商標）ＢａｃＬｉｇｈｔ（商標）Ｂａｃｔｅｒｉａｌ Ｖｉａｂｉｌｉｔｙ Ｋｉｔｓを使って染色して１×１０−６個／ｍＬで希釈して９６ウェルプレートに各ウェルに２００μＬずつ分けて盛って、これを蛍光測定（IVIS-Spectrum）して蛍光イメージングのＲＯＩ値で生存菌の蛍光量を計算した。実施例５のニキビ菌に対するイメージと光毒性評価を図６（ａ）及び図６（ｂ）に示す。実施例５のすべての過程は光が遮られた暗室で実施した。
【００７５】
本発明による光治療用複合体粒子（ＭＢＸ ＮＰｓ）を用いた場合と従来の光増感治療剤であるＡＬＡ、ＭＡＬなどを用いた場合の効果に対する対比は下の表のようである。
【００７６】
下の表に記載したように、本発明による光治療用複合体粒子を利用してニキビなどの肌疾患を治療した場合に従来の光増感治療剤であるＡＬＡ、ＭＡＬなどを用いた場合より、治療効果的な側面では著しく優秀であると見られないが、従来の治療剤に比べて待機時間が短く、かつ、副作用が少なくて、また、治療後に患者が日常生活を営むための光保護時間がＡＬＡ、ＭＡＬなどに比べて著しく短いということが確実に現われた。
【００７７】
【表１】
2018140980.tif 000025
【図１】
2018140980.tif 000026
【図２】
2018140980.tif 000027
【図３ａ】
2018140980.tif 000028
【図３ｂ】
2018140980.tif 000029
【図４】
2018140980.tif 000030
【図５】
2018140980.tif 000031
【図６ａ】
2018140980.tif 000032
【図６ｂ】
2018140980.tif 000033